(57)【特許請求の範囲】
【請求項１】
上下半割れ構造のタービンケーシングのフランジ部を締結するボルトであってヒータ穴を備えた中空構造のスタッキングボルトのクリープ歪の検査方法において、
前記スタッキングボルトを前記タービンケーシングに取り付けたまま前記ヒータ穴の内径寸法を測定する測定手順と、
前記スタッキングボルトの半径方向クリープ歪と軸方向クリープ歪との予め設定された関係を基に前記寸法測定の結果から当該スタッキングボルトの軸方向クリープ歪を演算する歪演算手順と、
軸方向クリープ歪に対して予め設定された使用限界クリープ歪と前記演算した軸方向クリープ歪とを比較して前記スタッキングボルトの継続使用の可否を判定する判定手順と
を有することを特徴とするクリープ歪の検査方法。
【請求項２】
前記スタッキングボルトと同じ材料を用いて該材料について温度及び応力の条件を変えて複数のクリープ試験をしてクリープ歪及び破断時間のデータを取得しておく手順を有することを特徴とする請求項１のクリープ歪の検査方法。
【請求項３】
前記破断時間が三次クリープ開始時間であることを特徴とする請求項２のクリープ歪の検査方法。
【請求項４】
前記複数のクリープ試験で得られたクリープ歪のデータの結果を基に前記スタッキングボルトの継続使用の可否判断に用いる使用限界クリープ歪を決定しておく手順を有することを特徴とする請求項２のクリープ歪の検査方法。
【請求項５】
前記使用限界クリープ歪が三次クリープ開始時の歪量であることを特徴とする請求項４のクリープ歪の検査方法。
【請求項６】
前記スタッキングボルトの半径方向クリープ歪と軸方向クリープ歪の関係を設定しておく手順を有することを特徴とする請求項２のクリープ歪の検査方法。
【請求項７】
前記スタッキングボルトの半径方向クリープ歪と軸方向クリープ歪の関係を有限要素解析により算出することを特徴とする請求項６のクリープ歪の検査方法。
【請求項８】
前記測定手順において、前記ヒータ穴の内径を当該スタッキングボルトの軸方向に連続的に測定することを特徴とする請求項１のクリープ歪の検査方法。
【請求項９】
上下半割れ構造のタービンケーシングのフランジ部を締結するボルトであってヒータ穴を備えた中空構造のスタッキングボルトのクリープ歪の検査装置において、
前記スタッキングボルトを前記タービンケーシングに取り付けたまま前記ヒータ穴の内径寸法を測定する測定手段と、
前記スタッキングボルトの半径方向クリープ歪と軸方向クリープ歪との予め設定された関係を記憶する第１の記憶手段と、
前記第１の記憶手段に記憶された前記関係を基に前記寸法測定手段による測定結果から当該スタッキングボルトの軸方向クリープ歪を演算する演算手段と、
軸方向クリープ歪に対して予め設定された使用限界クリープ歪を記憶した第２の記憶手段と、
前記第２の記憶手段に記憶された前記使用限界クリープ歪と前記演算手段で演算した軸方向クリープ歪とを比較して前記スタッキングボルトの継続使用の可否を判定する判定手段と
を備えたことを特徴とするクリープ歪の検査装置。
【請求項１０】
前記測定手段は、前記スタッキングボルトの軸方向に移動する移動手段を備えていることを特徴とする請求項９のクリープ歪の検査装置。
【発明の詳細な説明】
【技術分野】
【０００１】
本発明は、水蒸気や燃焼ガス等で駆動されるガスタービンや蒸気タービンのように高温に晒される機械・設備等に用いられるクリープ歪の検査方法及び検査装置に関する。
【背景技術】
【０００２】
ガスタービンや蒸気タービン等のタービンのロータシャフトやタービン翼、ケーシング等の構成要素は、３７０℃を超える高温環境に晒される。こうした高温環境下で使用される部位において長時間負荷を受け続けると、材料の組織的な劣化等によってき裂が発生して機器の故障に繋がる可能性がある。したがって、故障を未然に防止すべくタービン部品の寿命を正確に評価することが重要である。
【０００３】
長時間高温環境下に置かれる部材の劣化状態を評価する手法としては、評価対象部に圧子を押し込み、圧子の押し込み量とクリープ歪等との関係から評価対象部の余命を評価する方法が知られている（特許文献１等参照）。
【先行技術文献】
【特許文献】
【０００４】
【特許文献１】特開昭５８−９２９５２号公報
【発明の概要】
【発明が解決しようとする課題】
【０００５】
しかし、特許文献１の方法で測定するのは圧子の押し込み量であって現実の歪ではないため、この押し込み量から得られたクリープ歪の値は必ずしも高い精度を保障するものではなかった。
【０００６】
本発明は上記の事情に鑑みなされたもので、高精度にクリープ歪を測定することができるクリープ歪の検査方法及び検査装置を提供することを目的とする。
【課題を解決するための手段】
【０００７】
上記目的を達成するために、本発明は、上下半割れ構造のタービンケーシングのフランジ部を締結するボルトであってヒータ穴を備えた中空構造のスタッキングボルトのクリープ歪の検査において、スタッキングボルトをタービンケーシングに取り付けたまま上記ヒータ穴の内径を測定し、その測定結果を基にスタッキングボルトの半径方向のクリープ歪を演算し、さらに軸方向クリープ歪を演算する。
【発明の効果】
【０００８】
本発明によれば、高精度にクリープ歪を測定することができ、プラントの安全な運転に寄与することができる。
【図面の簡単な説明】
【０００９】
【図１】本発明のクリープ歪検査の適用対象となるスタッキングボルトの一例を表す模式図である。
【図２】図１に示したスタッキングボルトの拡大図である。
【図３】本発明の一実施の形態に係るクリープ歪の検査方法の主要な手順を示す図である。
【図４】複数のクリープ試験をして得られたクリープ歪曲線の一例を示す図である。
【図５】三次クリープ開始点の軸方向クリープ歪を時間・温度パラメータの一つであるＬａｒｓｏｎ−Ｍｉｌｌｅｒで整理した結果を模式的に表した図である。
【図６】本発明の検査方法に用いる検査装置の一構成例をスタッキングボルトの外周面方向から見て表した概略図である。
【図７】本発明の検査方法に用いる検査装置の一構成例をスタッキングボルトの軸方向から見て表した概略図である。
【発明を実施するための形態】
【００１０】
以下に図面を用いて本発明の実施の形態を説明する。
【００１１】
１．検査対象
本発明のクリープ歪検査は、特に高温下で使用されるボルト等の締結部材やパイプ等の配管部材、例えば、火力発電設備のボイラから高中圧段蒸気タービンにかけての配管やバルブ、高中圧段蒸気タービンケーシング、又はガスタービンに使用されるボルト等を対象とする。ここでいう「高温」とは、金属材料がクリープ変形を起こすような温度、例えば絶対温度で０．５Ｔｍ（Ｔｍ：絶対温度における金属の融点）程度の温度である。具体例を挙げると、例えばフェライト系鋼では３７１℃以上であり、同材料で構成されたタービン用ボルトのように５００℃以上の高温下で使用されるボルトは代表的な適用対象である。なお、ここでいうタービンには、蒸気タービン、ガスタービン、及び高温で運用されるその他のタービンが含まれる。
【００１２】
図１は本発明のクリープ歪検査の適用対象となるスタッキングボルトの一例を表す模式図、図２は図１に示したスタッキングボルトの拡大図である。但し、図２は上側のタービンケーシング２（図１参照）を取り外した状態を示している。
【００１３】
図１及び図２に示したタービン用のボルトは、上下半割れ構造のタービンケーシング２のフランジ部を締結するスタッキングボルト１である。このスタッキングボルト１は、両端近くにネジ部５を有し、両端のネジ部５はシャンク部４で連結された構成である。そして、上側のタービンケーシング２のフランジ部を貫通して下側のタービンケーシング２のフランジ部に一方のネジ部５がねじ込まれ、上側のフランジ部の上部に突出した他方のネジ部５にナット３が締め込まれることによって、上下のタービンケーシング２を強固に連結する。また、このスタッキングボルト１は、ネジ部５よりもシャンク部４が小径であり、タービン運転中のタービンケーシング２とのメタル温度の差が小さくなるようにヒータ穴６を備えた中空構造をしている。
【００１４】
このようなネジ部５よりもシャンク部４が細いスタッキングボルト１は、長時間高温下で荷重を受けると小径のシャンク部４にクリープ変形が集中し、また、断面内においてメタル温度はほぼ一様であるため断面におけるクリープ変形もほぼ一様となる傾向がある。本発明は、このように断面の温度勾配が小さく断面におけるクリープ変形がほぼ一様となる締結部材、或いは配管用部材に好適に適用し得る。以下、スタッキングボルト１を検査対象部材として説明する。
【００１５】
２．検査方法
図３は本発明の一実施の形態に係るクリープ歪の検査方法の主要な手順を示す図である。
【００１６】
本実施の形態に係る検査方法は、軸方向クリープ歪の評価用データを予め取得する手順１００、スタッキングボルト１の断面に関する寸法を測定する手順１１０、スタッキングボルト１の軸方向クリープ歪を演算する手順１２０、及びスタッキングボルト１の継続使用の可否判断をする手順１３０を有している。各手順について以下に説明する。
【００１７】
〔手順１００：歪評価用データの取得〕
手順１００には、クリープ歪や破断時間（破断寿命）のデータを取得しておく手順１０１、手順１３０でスタッキングボルト１の継続使用の可否判断に用いる使用限界クリープ歪を決定しておく手順１０２、及びスタッキングボルト１の半径方向クリープ歪と軸方向クリープ歪の関係を設定しておく手順１０３が含まれる。なお、手順１００については、測定の度に予め実行する必要はなく、予めデータを得ていれば取得したデータはその後の測定にも適用できる。また、文献その他から得たデータを手順１００で取得するデータとして利用することもできる。したがって、手順１００は場合によっては省略することができる。
【００１８】
〔手順１０１：クリープ歪・破断時間のデータ取得〕
手順１０１では、スタッキングボルト１と同じ材料を用いて該材料について温度（材料温度）及び応力（材料にかかる応力）の条件を変えて複数のクリープ試験をしてクリープ歪曲線７（図４参照）や破断時間のデータを取得しておく。この手順で行うクリープ試験はより多くの条件について行うことが好ましく、スタッキングボルト１の使用時間と同等の試験時間のデータが取れれば理想的である。
【００１９】
〔手順１０２：使用限界クリープ歪の決定〕
手順１０２では、手順１０１の複数のクリープ試験で得られたクリープ歪のデータの結果（クリープ歪曲線７）を基にスタッキングボルト１の継続使用の可否判断に用いる使用限界クリープ歪εｃｆを決定しておく。図４に示すように、一般的にクリープ歪曲線７は、クリープ歪速度が低下する一次（遷移）クリープ、クリープ歪速度が一定となる二次（定常）クリープ、そしてクリープ歪速度が増加していく三次（加速）クリープを経て、最終的に破断に至る。蒸気タービンのケーシングやバルブに用いられるボルトの場合、クリープ破断まで至っていなくても、軸方向クリープ歪の増加によって締結力が低下し、蒸気漏れ等の不具合を招来させることがある。特に、三次クリープ域にあるボルトを使用した場合、クリープ歪の加速的な増加によって短期間でボルトが緩む可能性が高い。よって、使用限界クリープ歪εｃｆは三次クリープ開始時のクリープ歪量（三次クリープ開始歪）、破断時間は三次クリープ開始時間に設定することが好ましい。クリープ歪曲線７における三次クリープ開始点は、図２に示すように二次クリープ域のクリープ歪曲線の傾き１０を任意の歪量（一般的には０．２％）だけ上にオフセットして得られる直線９とクリープ歪曲線７との交点のクリープ歪量で定義することができる。
【００２０】
図５は三次クリープ開始点の軸方向クリープ歪を時間・温度パラメータの一つであるＬａｒｓｏｎ−Ｍｉｌｌｅｒで整理した結果を模式的に表した図である。
【００２１】
図５に示されるように、三次クリープ開始点におけるクリープ歪と時間・温度パラメータの関係から、任意の時間・温度における使用限界クリープ歪εｃｆを算出することができる。なお、ここで用いる時間・温度パラメータとしては、Ｌａｒｓｏｎ−Ｍｉｌｌｅｒの他、Ｏｒｒ−Ｓｈｅｒｂｙ−Ｄｏｒｎ、Ｍａｎｓｏｎ−Ｈａｆｅｒｄ等、様々なものが知られているが、クリープ試験結果に対してできるだけ近似精度の高いものを材料に応じて選択すれば良い。
【００２２】
〔手順１０３：半径方向歪と軸方向歪の関係の設定〕
手順１０３では、スタッキングボルト１の半径方向クリープ歪εｃａｘと軸方向クリープ歪εｃｒの関係を設定しておく。
【００２３】
例えば、式（１）に示すように、材料の半径方向（荷重方向と直交する方向）の弾性歪εｅｒは、軸方向（荷重方向）の弾性歪εｅａｘとポアソン比νの積で求められる。
【００２４】
εｅｒ＝−ν×εｅａｘ・・・（１）
ここで、通常の固体金属における非弾性変形では体積が一定と考えられることから、ポアソン比は０．５と定義される。したがって、スタッキングボルト１については、軸方向クリープ歪εｃａｘと半径方向のクリープ歪εｃｒとの間には式（２）の関係が成立する。
【００２５】
εｃｒ＝−０．５×εｃａｘ・・・（２）
よって、半径方向のクリープ歪εｃｒを測定することで、式（２）から荷重負荷方向（軸方向）のクリープ歪εｃａｘを算出することができる。
【００２６】
なお、有限要素クリープ解析を用いることでも、スタッキングボルト１の半径方向のクリープ歪εｃｒと軸方向クリープ歪εｃａｘの関係を求めることができる。また、クリープ解析に修正θ投影法やＭｏｎｋｍａｎ−Ｇｒａｎｔの関係を用いた近似精度の高いクリープ歪式を用いることでより精度が高まり得る。
【００２７】
〔手順１１０：検査対象の測定〕
手順１１０では、スタッキングボルト１の断面に関する寸法（本実施の形態では外径）を測定し、この測定値から半径方向のクリープ歪εｃｒを求める。具体的には、火力発電所や工場等においてタービンの運転を停止して行う定期点検時等にスタッキングボルト１の外径を測定し、その測定値と未使用時に測定しておいた対応寸法（初期値）とを用いることで、式（３）のようにεｃｒを求めることができる。
【００２８】
εｃｒ＝（測定値／初期値−１）  ・・・（３）
なお、ここではスタッキングボルト１の断面に関する寸法として外径を測定する場合を例示しているが、スタッキングボルト１の外周長を測定し、使用前後のスタッキングボルト１の外周長の値を式（３）に当てはめることによってもεｃｒは求められる。図２に示したようにスタッキングボルト１にヒータ穴６がある場合には、内径（ヒータ穴６の径）や肉厚（外周面から内周面までの距離）を測定し、使用前後の値を式（３）に当てはめることによってもεｃｒは求められる。また、寸法の測定方法は、外径や内径を測定する場合にはノギス等を用いることもできるが、肉厚を測定する場合には超音波を用いることもできる。さらに、図６及び図７に示したようなスタッキングボルト１の軸方向への移動が可能な駆動機構を有する測定機（後述）を用いれば、スタッキングボルト１のシャンク部４の外径等を軸方向に連続的に測定することができ、より精度の高い検査をすることができる。
【００２９】
〔手順１２０：軸方向クリープ歪の演算〕
手順１２０では、予め設定されたスタッキングボルト１の半径方向クリープ歪と軸方向クリープ歪との関係（式（２））を基に、手順１１０の寸法測定の結果（半径方向クリープ歪εｃｒ）からスタッキングボルト１の軸方向クリープ歪εｃａｘを演算する。
【００３０】
〔手順１３０：継続使用の可否判断〕
手順１３０では、軸方向クリープ歪に対して予め手順１０２で設定しておいた使用限界クリープ歪εｃｆと手順１２０で演算した軸方向クリープ歪εｃａｘとを比較して検査したスタッキングボルト１の継続使用の可否を判定する。
【００３１】
スタッキングボルト１の寿命消費率Ｄｃは、上記で求めた軸方向クリープ歪εｃａｘと使用限界クリープ歪εｃｆとから、式（４）のように求められる。
【００３２】
Ｄｃ＝（εｃｆ−εｃａｘ）／εｃｆ  ・・・式（４）
使用限界クリープ歪εｃｆは、図５で説明したように、スタッキングボルト１の使用条件から時間・温度パラメータより求められる。検査の結果、寿命を消費しきっていない（例えば、次回運転期間中に寿命消費率Ｄｃが１を超えない）と判断されたスタッキングボルト１は継続使用可能、実質的に寿命を消費しきっている（例えば、次回運転期間中に寿命消費率Ｄｃが１を超える）と判断されたスタッキングボルト１は継続使用不可と判定される。なお、寿命消費率Ｄｃが１を超える場合、図５においては測定結果が関係線１１よりも上の領域になる。
【００３３】
３．検査装置
図６は本発明の検査方法に用いる検査装置の一構成例をスタッキングボルトの外周面方向から見て表した概略図、図７はスタッキングボルトの軸方向から見て表した概略図である。但し、図６においては制御装置を図示省略している。
【００３４】
図６及び図７に示すように、スタッキングボルト１の外周長を測定する測定装置２０と、この測定装置２０との間で信号を授受する制御装置３０とを備えている。
【００３５】
測定装置２０は、スタッキングボルト１の外周面にローラ１３、このローラ１３を先端に連結したロッド１４、及びこのロッド１４を通しロッド１４の移動量を測定するストローク測定器１２を備えている。ローラ１３、ロッド１４及びストローク測定器１２は複数セット（本実施の形態では４セット）設けられていて、各セットのストローク測定器１２がリング状のフレーム１５で連結されている。
【００３６】
ロッド１４はスタッキングボルト１の径方向に延在しており、ストローク測定器１２に対してスタッキングボルト１の径方向に進退するとともに、バネ（図示せず）等でスタッキングボルト１側に付勢されている。このロッド１４の先端に取り付けられたローラ１３は、スタッキングボルト１の軸方向に測定装置２０を移動させる移動手段であり、走行方向がスタッキングボルト１の軸方向に一致している。また、ローラ１３、ロッド１４及びストローク測定器１２のセットは、スタッキングボルト１の周方向に９０度間隔で設置されている。ストローク測定器１２は、スタッキングボルト１の外周面にローラ１３が接触することによってローラ１３とともに移動するロッド１４のストローク量を検出し、検出信号を制御装置３０に出力する。
【００３７】
制御装置３０は、スタッキングボルト１の半径方向クリープ歪と軸方向クリープ歪との関係を記憶した第１の記憶手段３１、軸方向クリープ歪に対して予め設定された使用限界クリープ歪を記憶した第２の記憶手段３２、軸方向クリープ歪に対して設定されたスタッキングボルト１の継続使用の可否判断のための情報を記憶した第３の記憶手段３３、第１の記憶手段３１に記憶された上記関係を基に測定装置による測定結果からスタッキングボルト１の軸方向クリープ歪を演算する演算手段３４、第２の記憶手段３２に記憶された使用限界クリープ歪と演算手段３４で演算した軸方向クリープ歪とを比較して第３の記憶手段３３の記憶情報を基にスタッキングボルト１の継続使用の可否を判定する判定手段３５、測定装置２との間で信号を授受する入出力部３６及び各種操作をするための操作手段３７を備えている。
【００３８】
第１の記憶手段３１の記憶情報は、例えば、上記手順１０３で設定するスタッキングボルト１の半径方向クリープ歪と軸方向クリープ歪との関係（上記の式（２））である。第２の記憶手段３２の記憶情報は、例えば、上記手順１０２で設定した使用限界クリープ歪εｃｆ（図４参照）である。第３の記憶手段３３の記憶情報は、例えば、前述したスタッキングボルト１の寿命消費率Ｄｃ（上記の式（４））やそれに対して設定したしきい値である。また、演算手段３４が実行する演算内容は、上記手順１１０，１２０で説明した演算内容（式（３）による半径方向クリープ歪の演算、式（２）による軸方向クリープ歪の演算）である。判定手段３５が実行する判定内容は、上記手順１３０で説明した判定内容（上記の式（４）等）である。
【００３９】
また、特に図示していないが、制御装置３０には表示装置、印刷装置等の出力手段が接続されており、演算結果を含む各種測定結果や判定結果を出力することができる。
【００４０】
４．効果
本検査方法によれば、タービン運転中にスタッキングボルト１のクリープ歪を連続的に測定する必要はなく、点検等でタービンが停止している時に室温環境下で軸方向クリープ歪が測定可能であり、その測定結果を基に測定したスタッキングボルト１の継続使用の可否を容易に判定することができる。このとき、スタッキングボルト１の部位のうち最も軸方向クリープ歪が顕著なシャンク部４、言い換えればスタッキングボルト１の部位で最も顕著なシャンク部４の半径方向のクリープ歪を測定することで、例えばスタッキングボルト１の材料の硬さからクリープ歪を推定する場合に比べて高精度にスタッキングボルト１の軸方向歪を測定することができる。よって、プラントの安全な運用に寄与することができる。
【００４１】
また、この種の長時間高温環境下に置かれる部材の劣化状態を評価する手法としては、検査対象の組織上に発生する微視欠陥の形状、例えば欠陥の長さや面積を計測し、予め設定してある欠陥形状とクリープ損傷量との相関関係を基に損傷を検出する方法もあるが、例えば近年高温部材に多用される高Ｃｒ鋼等はクリープ損傷による組織変化が少なく粒界に微小欠陥が発生し難いため適用が困難である。その点、本検査方法においては、組織変化の多少に関わらず測定することができるため高Ｃｒ鋼等の高温部材への適用にも好適である。
【００４２】
また、スタッキングボルト１の軸方向クリープ歪を直接測定する場合、使用前後のスタッキングボルト１の長さ寸法を測定し比較する必要があることから、タービンケーシング２からスタッキングボルト１を取り外さなければならないが、本実施の形態の場合、長さ寸法を測定する必要がない（例えば図６参照）。そのため、スタッキングボルト１をタービンケーシング２に取り付けたままクリープ歪の測定や継続使用の可否判断が行え、作業性の面においても優れている。
【００４３】
また、この種の長時間高温環境下に置かれる部材の劣化状態を評価する手法としては、実際に検査対象から試験片を切出して破壊試験をする方法もあるが、本検査方法によればスタッキングボルト１を非破壊で検査することができることもメリットである。
【００４４】
また、図６及び図７に示したような検査装置を用いてスタッキングボルト１の外径等をスタッキングボルト１の軸方向に連続的に又は複数箇所測定すれば、スタッキングボルト１の“くびれ”の度合いを検出することができる。“くびれ”は三次クリープ域で起こる現象であり、“くびれ”の検出をもってクリープ歪が三次クリープ域まで進行していることを判断することができる。
【符号の説明】
【００４５】
１        スタッキングボルト（検査対象部材）
２        タービンケーシング
４        シャンク部
５        ネジ部
６        ヒータ穴
７        クリープ歪曲線
９        直線
１０      傾き
１１      関係線
１２      ストローク測定器
１３      ローラ
１４      ロッド
１５      フレーム
２０      測定装置
３０      制御装置
３１      第１の記憶手段
３２      第２の記憶手段
３３      第３の記憶手段
３４      演算手段
３５      判定手段
３６      入出力部
３７      操作手段
εｃｆ    使用限界クリープ歪
【図１】
0005543954.tif 000002
【図２】
0005543954.tif 000003
【図３】
0005543954.tif 000004
【図４】
0005543954.tif 000005
【図５】
0005543954.tif 000006
【図６】
0005543954.tif 000007
【図７】
0005543954.tif 000008